La présente invention se rapporte a des surfaces de terrains de sports synthétiques et elle concerne, plus particulièrement des matériaux synthétiques pour la réalisation de surfaces pouvant étre utilisés à l'intérieur et a l'exterieur, par tous les temps, pour des sports tels que le football, l'athlétisme, le golf, etc. Des essais antérieurs pour produire de telles surfaces ont utilisé des matieres thermoplastiques de fil de peu de deniers, par exemple de 60 à 70 deniers, mises sous forme de tapis par touffetagefnou tufting") ou par des procédés analogues. Ces matières de peu de deniers nFont pas eu de succès, car elles retenaient l'eau dans le poil. Une autre surface connue utilise des bandes plates rectangulaires de fort titre en deniers (par exemple plus de soej, comme poil que l'on peut touffeter par des procédés de fabrication de tapis et fixer dans une étoffe de base au moyen d'un adhésif.- Ces matières connues supportent une charge au moyen d'une multiplicité de filaments à faible titre en deniers étroitement resserrés dans le premier cas et, dans le second cas, de bandes ayant chacune un degré de résistance à la flexion prédéterminé. Cependant, l'herbe naturelle consiste en une matière renforcée filamenteuse chargée de cellulose, d'air et d'eau, et elle présente une certaine résistance à la flexion au-delà de laquelle elle se déforme, et reprend ultérieurement sa forme, lorsque la contrainte disparaît. Cette déformation ou écrasement brusque est considére comme produisant le "ressort" et "ltelasticite" du gazon naturel. L'invention a pour objet une matière artificielle semblable à l'herbe simulant l'effet de déformation pour donner les propriétés du gazon naturel Selon la présente invention, une matière de surface de terrains de sports synthétique semblable à l'herbe comprend des brins de matière thermoplastique disposés sensiblement verticalement dans une couche de support, chaque brin ayant une forme de section trans versale le faisant se déformer pour une contrainte de flexion prédéterminée, de sorte que la résistance du brin à -la flexion diminue brusquement au-delà de ladite contrait de flexion. De préférence, la matière thermoplastique est du nylon, bien que d'autres matières qui permettent au brin de reprendre sa forme lorsque la contrainte disparait conviennent également. On peut obtenir la caractéristique de déformation au moyen de différentes sections telles que, par exemple, un tube circulaire creux, mais, de préférence, les brins ont en outre un sens de flexion préférentiel. En particulier, pour contribuer à produire un sens de flexion préférentiel, chaque brin peut avoir une épaisseur non-uniforme en section transversale. Parmi les structures appropriées pour procurer cette propriété supplémentaire, il y a lien de citer des sections transversales rectangulaires creuses. On peut aussiutiliser des formes de section transversde non-creuses, comme des sections en I, en L et en Z. Les sections en L peuvent avoir des angles saillants compris entre 600 et 1200. Les largeurs préférées, c'est-à-dire les dimensions de section transversale maximales des brins, sont comprises entre 100 et 5.000 microns (c'est-à-dire 0,004 et 0,20 pouce) et les épaisseurs de paroi préférées sont comprises entre 1O microns et 100 microns (c'est-à-dire 0,0004 et 0,004 pouce). Blepaisseur de paroi et/ou la dimension de section transversale maximale peuvent varier sur la longueur du brin. Les longueurs appropriées des brins sont comprises entre 6,35 et 12,70 mm (0,25 et 0,5 pouce), une longueur de 9,525 mm (3/8 pouce) étant préférée pour de nombreuses applications. Les brins peuvent être constitués de filaments de 200 à 700 deniers, un chiffre de 300 deniers convenant particulièrement pour de nombreuses applications. On peut onduler les brins après avoir formé la section transversale, et cela permet de réduire la contrainte pour laquelle a lieu la déformation, selon l'élasticité requise. De préférence, les brins sont étroitement resserrés dans une couche de support et ils y sont retenus par un revêtement d'adhésif. On applique, de préférence, le revêtement d'adhésif à la surface de la couche de support opposée à celle de laquelle partent les brins. On laisse, de préférence, des ouvertures d'écoulement dans la couche postérieure et le revêtement d'adhésif. La structure peut être réalisée par n'importe lequel des procédés de fabrication des tapis normaux, y compris le touffetage, et on la pose, de préférence, aux fins d'utilisation, sur un support élastique constitué, par exemple, par de la mousse polymère Typiquement, la densité des brins sera comprise entre 186 et 372 brins par centimètre carré (1.200 et 2.400 par pouce carre. La matière de constitution de ces brins est, en général, chargée de pigments verts pour simuler davantage l'herbe. En outre, la longueur duwpoil et le nombre de brins par unité de surface peuvent varier, selon l'activité pour laquelle la surface doit etre utilisée. Dans un mode d'exécution préféré de l'invention, une surface de terrain de sports comprend des filaments de nylon de section transversale en L, constitué par une matière de 300 deniers. On applique la technique du tufting à des groupes de 18 filaments de 19 mm (0,75 pouce1 de long pour former un canevas léger de polypropylène à une densité de 2,1 touffes par cm de largeur (5,33 par pouce) et 4 touffes par cm de longueur de tissu (10 par pouce). Ainsi, la surface obtenue 2 a de l'ordre de 747 brins par cm2 (1.900 par pouce carrés, les extrémités de filaments étant à peu près a 3 mm (3/8 pouce) du canevas. On place une couche de matière de retenue sur la face du canevas opposée à celle de laquelle partent les filaments, pour maintenir les filaments en position, et l'on fixe une couche de matière de support élastique à la couche de matière de retenue. Il va de soi que des modifications peuvent être apportées aux modes de réalisation qui viennent d'être décrits, notamment par substitution de moyens techniques équivalents sans sortir pour cela du cadre de la présente invention. REVENDICATIONS 1 - Matériau synthétique pour surfaces de terrains de sport , semblable a l'herbe, comprenant des brins de matière thermoplastique disposés sensiblement verticalement dans une couche de support, caractérisé en ce que chaque brin a une forme de section transversale faisant se déformer le brin pour une contrainte de flexion prédéterminée, de sorte que la résistance du brin à la flexion diminue brusquement au-dessus de ladite contrainte de flexion. 2 - Matériau selon la revendication 1, caractérisé en ce que chaque brin a une forme de section transversale creuse 3 - Matériau selon la revendication 2,caractérisé en ce que la forme de section transversale est non-circulaire. 4 - Matériau selon la revendication 3,caractérisé en ce que la forme de section transversale est rectangulaire. 5 - Matériau selon la revendication I,caractérisé. en ce que chaque brin a une forme de section transversale massive. 6 - Matériau selon la revendication 5, caractérisé en ce que chaque brin a une forme de section transversale en I, en L ou en Z. 7 - Matériau selon la revendication 6,caractérisé en ce qu'un brin de section transversale en Z a un angle saillant entre les branches de 1'L compris entre 600 et 1200. 8 - Matériau selon l'une quelconque des revendications 1 à 7, caractérisé en ce que les brins ont une direction de flexion préférentielle. 9 - Matériau selon l'une quelconque des revendications 1 à 8, caractérisé en ce que les brins ont une épaisseur non-uniforme en section transversale. 10 - Matériau selon l'une quelconque des revendications 1 a 9, caractérisé en ce que l'épaisseur de la matière des brins est comprise entre 10 et 100 microns (0,0004 et 0,004 pouce). 11 - Matériau selon l'une quelconque des revendications 1 à 10, caractérisé en ce que l'épaisseur de la matière des brins varie sur la longueur du brin. 12 - Matériau selon l'une quelconque des revendications 1 a 11, caractérisé en ce que chaque brin a une dimension de section transversale maximale comprise entre 100 et 5.000 microns (0,004 et 0,20 pouce). 13 - Matériau selon l'une quelconque des revendications 1 à 12, caractérisé en ce que la dimension de section transversale maximale de chaque brin varie sur la longueur du brin. 14 - Matériau selon l'une quelconque des revendications 1 à I3, caractérisé en ce que les brins sont ondulés. 15 - Matériau selon l'une quelconque des revendications 1 à 14, caractérisé en ce que les brins sont-fixés à une couche de support au moyen d'un revêtement d'adhésif. 16 - Matériau selon la revendication 15, caractérisé en ce que le revêtement d'adhésif se trouve sur la face de la couche de support opposée à celle de laquelle partent les brins. 17 - Matériau selon la revendication 15 ou 16, caractérisé en ce que la couche de support et le revêtement d'adhésif comportent des perforations pour permettre l'écoulement. 18 - Matériau selon l'une quelconque des revendications 15 à 17, caractérisé en ce que la couche de support contient de la matière élastique, ou bien en ce que cette matière lui est appliquée. 19 - Matériau selon l'une quelconque des revendications 1 à 18, caractérisé en ce que la matière thermoplastique constituant les brins est du nylon. 20 - Matériau selon l'une quelconque des revendications 1 à 19, caractérisé en ce que les brins sont formés de filaments de 200 à 700 deniers. 21 - Matériau selon la revendication 20, caractérisé en ce que les filaments sont de l'ordre de 300 deniers. 22 - Matériau selon l'une quelconque des revendications 1 a 21, caractérisé en ce que la densité des brins est comprise entre 186 et 372 brins par centimètre carré (1.200 et 2.400 par pouce carré). 23 - Matériau selon l'une quelconque des revendications 1 à 22, caractérisé en ce que la longueur des brins est comprise entre 6,35 et 12,70 mm (0,25 et 0,50 pouce).